(57)【要約】【課題】            本発明の課題は、酵素反応の反応成分との接触面の少なくとも一部が活性エネルギー線硬化樹脂により構成された反応器を用いた核酸増幅法において、非特異的増幅を抑えた高精度の核酸増幅が可能な方法を提供すること。【解決手段】        本発明は、反応液との接触面の少なくとも一部が活性エネルギー線硬化樹脂により構成されている反応器を用いて酵素の存在下で核酸を増幅する方法であって、核酸増幅阻害抑制成分を反応器に加える工程を含む核酸増幅方法を提供する。【選択図】          なし【特許請求の範囲】
【請求項１】
反応液との接触面の少なくとも一部が活性エネルギー線硬化樹脂により構成されている反応器を用いて酵素の存在下で核酸を増幅する方法であって、核酸増幅阻害抑制成分を反応器に加える工程を含むことを特徴とする核酸増幅方法。
【請求項２】
前記核酸増幅阻害抑制成分が界面活性剤、ポリペプチド及び多価アルコールの少なくとも一つである請求項１記載の核酸増幅方法。
【請求項３】
前記界面活性剤がノニオン性界面活性剤であり、前記ポリペプチドがアルブミンであり、前記多価アルコールがグリセロールである請求項２記載の核酸増幅方法。
【請求項４】
前記核酸増幅阻害抑制成分が、反応液に対して少なくとも５質量％の界面活性剤である請求項１記載の核酸増幅方法。
【請求項５】
前記核酸増幅阻害抑制成分が、反応液に対して少なくとも０．０１質量％のポリペプチドである請求項１記載の核酸増幅方法。
【請求項６】
前記アルブミンが、ウシ血清アルブミン、ラクトアルブミン又はヒト血清アルブミンである請求項３記載の核酸増幅方法。
【請求項７】
前記核酸増幅阻害抑制成分が、反応液に対して少なくとも５質量％の多価アルコールである請求項１記載の核酸増幅方法。
【請求項８】
前記工程が、反応器に反応液を加える前に前記核酸増幅阻害抑制成分を反応器に加える工程である請求項１〜７のいずれか一項に記載の核酸増幅方法。
【請求項９】
前記工程が、前記核酸増幅阻害抑制成分を反応液と共に反応器に加える工程である請求項１〜７のいずれか一項に記載の核酸増幅方法。
【請求項１０】
前記工程が、前記核酸増幅阻害抑制成分を含む反応液を反応器に加える工程である請求項１〜７のいずれか一項に記載の核酸増幅方法。
【請求項１１】
前記核酸増幅方法が、内部に微細な流路を有し、該流路の少なくとも一部が活性エネルギー線硬化樹脂により構成されているマイクロ流体デバイスを用いた核酸増幅方法である請求項１〜１０のいずれか一項に記載の核酸増幅方法。
【請求項１２】
前記核酸増幅方法がポリメラーゼ連鎖反応であり、前記反応液が核酸、プライマー、ポリメラーゼ、デオキシヌクレオチド三リン酸及び緩衝液を含む請求項１〜１１のいずれか一項に記載の核酸増幅方法。
【請求項１３】
前記反応液が、予め核酸精製処理を施しテンプレートとして利用可能な核酸を含む反応液である請求項１〜１２のいずれか一項に記載の核酸増幅方法。
【発明の詳細な説明】
【技術分野】
【０００１】
本発明は、核酸増幅方法に関する。
【背景技術】
【０００２】
（核酸増幅反応器）
核酸増幅反応は従来、ポリプロピレン製やポリカーボネート製のサンプルチューブやガラス製容器で行われることが多かった。しかし効率的に核酸増幅反応を進める方法として、例えば酵素を用いた最も代表的な核酸増幅法であるＰＣＲ（Ｐｏｌｙｍｅｒａｓｅ  Ｃｈａｉｎ  Ｒｅａｃｔｉｏｎ；ポリメラーゼ連鎖反応）法の場合、マイクロ流体デバイスやキャピラリーを反応器に用いた、いわゆる「フロースルーＰＣＲ法」が報告されている（例えば、特許文献１および非特許文献１参照）。この方法は例えば図１に示したように、独立した複数のヒートブロックを各設定温度に調節し、これらを並べた上にマイクロ流体デバイスを密着させ、マイクロ流体デバイス内部の微細流路に反応液を流す方法である。
【０００３】
（マイクロ流体デバイスの材質）
マイクロ流体デバイスの材質として、当初用いられていたのはガラス、あるいはガラスとシリコンゴムとを貼り合わせたものであった。しかし、これらのデバイス作製プロセスにはガラスの切削工程、高温高圧下で長時間かけてガラスを貼り合わせる工程、あるいはシリコンゴムの鋳型を作製する工程などが必要であり、手間やコストがかかっていた。更に、ガラスとシリコンゴムを貼り合わせたマイクロ流体デバイスは、その流路に高圧を加えるとガラスとシリコンゴムとがしばしば剥離してしまっていた。
【０００４】
このため改善策として、成形が容易で耐衝撃性及び機械的強度に優れた活性エネルギー線硬化樹脂で構成されたマイクロ流体デバイスが提案されている（例えば、特許文献２参照）。活性エネルギー線硬化樹脂は薄膜でも高い耐衝撃性を保持しているため、ヒートブロックと接触させるデバイス面の膜厚を薄く（３０μｍ程度）して熱伝導効率を高めることも可能であるし、内外圧により破損することも少ない。また、該活性エネルギー線硬化樹脂で構成されたマイクロ流体デバイスの作製においては、半導体製造に利用されるフォトリソグラフィー技術を利用することによって容易に微細な溝や流路を成型できるため特別な鋳型を必要とせず、手間やコストを省くことができ、また流路デザインも都度容易に変更可能という利点がある。
【０００５】
（試料由来夾雑物による反応阻害と阻害抑制成分）
ところでＰＣＲ法は、増幅しようとする核酸を含む試料として例えば血液、唾液、体細胞のような生体試料を供した場合など、試料由来の夾雑物が反応液中に混在すると反応が強く阻害されることが広く知られている。そのため一般的には、核酸を含む試料に対してフェノール・クロロホルム抽出法などの夾雑物除去処理を施して核酸を精製した後、これをテンプレートとしてＰＣＲを行うという工程が採用されている。
該核酸精製工程を省略するため、生体試料そのままから直接、即ち夾雑物を多く含んだ反応系での核酸増幅を可能とする手法として、生体試料を含む反応液に界面活性剤またはアルブミン等を添加する核酸増幅法が提案されている（例えば、特許文献３および４参照）。しかしながら、該手法は主として生体試料由来の阻害因子に対してこれを抑制することを想定した手段であった。
【０００６】
【特許文献１】特開平０７−０７５５４４
【特許文献２】特開２００２−５８４７０
【特許文献３】特開２００１−００８６８５
【特許文献４】特開平１０−０８０２７９
【非特許文献１】マーティン  ユー  コップ、アンドリュー  ジェイ  ド  メロー、アンドレアス  マンツ（Martin U. Kopp, Andrew J. de Mello, Andreas Manz），「サイエンス（SCIENCE）」，１９９８年，第２８０巻，Ｐ．１０４６−１０４８
【発明の開示】
【発明が解決しようとする課題】
【０００７】
前述したように、これまでに活性エネルギー線硬化樹脂により構成されたマイクロ流体デバイスを用いるフロースルーＰＣＲ法が提案されていたものの、本発明者らがそのマイクロ流体デバイスを用いてＰＣＲを行ったところ特異的増幅量が少なく、また非特異的増幅が多く発生することが分かり、必ずしも満足のいく精度ではなかった。そのため、活性エネルギー線硬化樹脂により構成されたマイクロ流体デバイスを初めとする反応器を用いた、高精度な核酸増幅方法が求められていた。
【０００８】
そこで本発明が解決しようとする課題は、酵素反応の反応成分との接触面の少なくとも一部が活性エネルギー線硬化樹脂により構成された反応器を用いた核酸増幅法において、非特異的増幅を抑えた高精度の核酸増幅が可能な方法を提供することにある。
【課題を解決するための手段】
【０００９】
本発明者らは、従来から用いられてきたポリプロピレン製あるいはポリカーボネート製のサンプルチューブ、及びガラス製あるいはガラスとシリコンゴムを貼り合わせたマイクロ流体デバイスでの核酸増幅反応では見られなかった現象、即ち反応（増幅）阻害あるいは企図しない反応（非特異的増幅）が、前記活性エネルギー線硬化樹脂により構成された反応器を用いた場合には発生することを見いだした。その原因は未だ不明であるが、活性エネルギー線硬化樹脂中の残存モノマー、重合開始剤、重合遅延剤、重合禁止剤、溶剤等のいずれかの成分が反応液中に溶出して阻害を誘発するため、上記現象が起きてしまうのではないかと考えられた。そこで本発明者らは鋭意研究を重ねた結果、核酸増幅反応時に核酸増幅阻害抑制成分を作用させることで上記現象を抑えた高精度な核酸増幅が可能となることを見出し、課題解決に至った。
【００１０】
即ち、本発明は、反応液との接触面の少なくとも一部が活性エネルギー線硬化樹脂により構成されている反応器を用いて酵素の存在下で核酸を増幅する方法であって、核酸増幅阻害抑制成分を反応器に加える工程を含む核酸増幅方法を提供する。
【発明の効果】
【００１１】
本発明の方法は、活性エネルギー線硬化樹脂により構成された反応器を用いた核酸増幅反応において反応阻害を回復し、非特異的増幅を抑え高精度の核酸増幅を可能にする。前述のように活性エネルギー線硬化樹脂により構成されたマイクロ流体デバイスは簡便に作成することができ、また核酸増幅反応を迅速化し得る一方で、反応阻害や企図しない反応が起こり有効に使用することができなかったことから、本発明の方法を該デバイスに適用することは特に有用である。
【発明を実施するための最良の形態】
【００１２】
本発明は、反応液との接触面の少なくとも一部が活性エネルギー線硬化樹脂により構成されている反応器を用いて核酸を増幅する方法であって、核酸増幅阻害抑制成分を反応器に加える工程を含むことを特徴とする核酸増幅方法である。
【００１３】
（反応器）
本発明において「反応器」とは、例えばサンプルチューブ等の反応容器や、微細な流路を内部に有するデバイス、所謂、マイクロ流体デバイスなどの反応流路を有する反応機器など、化学反応や生化学反応を行うことのできる反応容器、反応器具、反応機器などを指す。このうち、迅速な核酸増幅が可能なフロースルーＰＣＲに適した反応器として、マイクロ流体デバイスが挙げられる。
【００１４】
（マイクロ流体デバイス）
本発明におけるマイクロ流体デバイスとしては、マイクロ・フルイディック・デバイス、マイクロ・ファブリケイテッド・デバイス、ラボ・オン・チップ、又はマイクロ・トータル・アナリティカル・システム（μ−ＴＡＳ）などと呼ばれるものが挙げられる。すなわちマイクロ流体デバイスは内部に微細な流路を有し、該流路内に流体が温度変化をうける機構、濃度調整される機構、化学反応をうける機構、流動の流速、流動の分岐、混合若しくは分離などの制御をうける機構、又は電気的、光学的な測定をうける機構等を有する化学、生化学反応用の反応機器を指す。
【００１５】
本発明のマイクロ流体デバイスの形状や寸法、及び流路断面の形状や寸法等は従来公知と同じ範囲であれば特に限定されるものではなく任意である。例えば、本発明のマイクロ流体デバイスの形状としては、板状、シート状、フィルム状、ロール状、方形、円形、球形などが挙げられる。該マイクロ流体デバイスの厚さも特に限定されないが、例えば、フロースルーＰＣＲに用いる場合には各ヒートブロックに相対する部分では温度をかける際の調節精度の観点から、ヒートブロック接触面と流路までを含めた部材の厚みを１０μｍ〜５ｍｍとすることが好ましく、１０μｍ〜３ｍｍとすることがより好ましい。また、流路の形状は直線、ジグザグ、波型などが挙げられる。流路の断面の寸法は、例えば、フロースルーＰＣＲに用いる場合には各ヒートブロックに相対する部分では、熱伝導度及び反応液の位相速度の観点から０．２５μｍ２〜９ｍｍ２程度であることが好ましく、さらに、１μｍ２〜１ｍｍ２程度であることがより好ましい。断面形状は矩形、スリット状、台形、円形、半円形などが挙げられる。
【００１６】
（反応器を構成する材料）
本発明の方法は反応液との接触面の少なくとも一部が活性エネルギー線硬化樹脂により構成されている反応器（以下、単に「反応器」と言うことがある）に対して有効であり、また酵素反応の反応成分との接触面の少なくとも一部が活性エネルギー線硬化樹脂により構成されたものであれば、接触面はもとより反応器の一部が活性エネルギー線硬化樹脂以外の材料により構成されたものに対しても有効である。活性エネルギー線硬化樹脂以外の材料としては、活性エネルギー線硬化樹脂以外の樹脂、金属、ガラス、セラミックなど従来公知のものであれば任意のものが挙げられる。ただし、本発明に用いる反応器が微細な流路を有するマイクロ流体デバイスの場合、酵素反応の反応成分との接触面、すなわち流路は活性エネルギー線硬化樹脂を用いて構成されたものに効果的である。活性エネルギー線硬化樹脂を用いることによりフォトリソグラフィー技術を用いて流路を形成することができるため微細な溝や流路を容易に成形でき、手間やコストを省くことができ、また流路デザインも都度容易に変更可能な利点を有効に利用することができるようになる。
【００１７】
（活性エネルギー線硬化樹脂）
本発明の方法が好ましく適用される活性エネルギー線硬化樹脂は、活性エネルギー線硬化性樹脂組成物を、重合開始剤の存在下、あるいは非存在下で活性エネルギー線により硬化して得られる。
本発明で使用する活性エネルギー線硬化性樹脂組成物には、公知慣用の重合性モノマーを使用することができるが、なかでも、重合性基を２個以上有する多官能モノマーを使用することが好ましい。重合性基としては、（メタ）アクリロイル基、ビニルオキシ基、エポキシ基、アクリルアミド基、マレイミド基等が挙げられるが、中でも、反応性の高い（メタ）アクリロイル基、ビニルオキシ基や、光重合開始剤の不存在下でも硬化するマレイミド基などが好ましい態様として挙げられる。該重合性化合物は単独で、あるいは二種以上を混合して使用することができる。活性エネルギー線硬化性の組成物には、光重合開始剤、重合遅延剤、重合禁止剤などを添加してもよい。
【００１８】
（活性エネルギー線）
照射する活性エネルギー線としては、紫外線、可視光線、赤外線、レーザー光線、放射光などの光線や、エックス線、ガンマ線、放射線などの電離放射線や、電子線、イオンビーム、ベータ線、重粒子線などの粒子線が挙げられる。これらの中でも、取り扱い性や硬化速度の面から紫外線及び可視光が好ましく、紫外線が特に好ましい。硬化速度を速め、硬化を完全に行う目的で、活性エネルギー線の照射を低酸素濃度雰囲気で行うことが好ましい。低酸素濃度雰囲気としては、窒素気流中、二酸化炭素気流中、アルゴン気流中、真空又は減圧雰囲気中が好ましい。
【００１９】
（核酸増幅阻害抑制成分）
本発明の発明者らは、核酸増幅反応の成分が反応器の活性エネルギー線硬化樹脂により構成された部分と接することにより、核酸増幅反応に阻害が起こり、核酸が増幅しない、あるいは企図しない非特異的増幅が起こるなどの問題が生じることを見出した。
本発明において核酸増幅阻害抑制成分とは、反応器の活性エネルギー線硬化樹脂により構成された部分と核酸増幅反応成分が接することに起因する核酸増幅反応阻害を抑制することができる成分を指す。具体的には、界面活性剤、ポリペプチド及び多価アルコールが挙げられる。
既述したように、従来から核酸精製工程を省略するため、生体試料そのままから直接、すなわち夾雑物を多く含んだ反応系での核酸増幅を可能とする手法として界面活性剤又はアルブミンを添加して核酸増幅を行う方法が知られていた。しかしながら、これは血液等の動物体液中の蛋白質や糖、色素などの生体試料に起因する酵素阻害因子を抑制するものであって、活性エネルギー線硬化樹脂に起因する阻害因子との関連性は全くなかった。従って、活性エネルギー線硬化樹脂により構成された反応器で酵素反応を行った場合に酵素阻害が起こることを連想させるものではなく、さらに、このような反応器で酵素反応を行った場合に、界面活性剤やアルブミンが活性エネルギー線硬化樹脂に起因する酵素阻害因子に対して抑制効果があることを連想させるものでもなかった。
【００２０】
該核酸増幅阻害抑制成分の反応器への加え方は、酵素反応の際に該核酸増幅阻害抑制成分が作用するタイミングで反応器に加えることができればその方法は特に制限されないが、通常は、反応液に先立って反応器に加えるか、反応液の後からであっても核酸増幅反応の開始前までに反応場に到達するよう反応器に加えるか、または、予め反応液に混合しておき反応液と共に反応器に加えればよい。ただし、たとえ核酸増幅反応の開始前までに反応器に加えたとしても、該核酸増幅阻害抑制成分が存在しない状態で、活性エネルギー線硬化樹脂と反応液が接触することは好ましくないため、反応液に先立って反応器に加えるか、予め反応液に混合しておき反応液と共に反応器に加えることが好ましい。
【００２１】
例えば、反応器がサンプルチューブ等のバッチ式の反応容器であれば、反応液を反応器に加える前、もしくは反応溶液を反応器に加えた後でも核酸増幅反応の開始前までに該核酸増幅阻害抑制成分を反応器に加えるか、予め反応液に混合しておき反応液と共に反応器に加えればよい。また、反応器がマイクロ流体デバイスであれば、反応液に先立って流路に流すか、予め反応液と混合しておき、該反応液と共に流路に流せばよい。
【００２２】
（ポリペプチド）
本発明において核酸増幅反応阻害抑制成分として用いることができるポリペプチドとしては、アルブミン、グロブリン、カゼイン、ゼラチンなどが挙げられ、このうちアルブミンが好ましく挙げられる。さらにアルブミンとしては特にその種類は限定されないが、例えばウシ血清アルブミン（以下、「ＢＳＡ」ということがある）やラクトアルブミンやヒト血清アルブミンなどが好ましいものとして挙げられる。アルブミン含有率が高く、これを分解する酵素を含んでいないことから和光純薬社製「アルブミン  プロテアーゼ不含（ウシ血清由来）」が好ましいものとして例示される。
【００２３】
ポリペプチドを予め反応液と混合しておき反応液と共に反応器に加える場合には、反応液中に含まれるポリペプチド濃度が少なくとも０．０１質量％、好ましくは０．０１質量％〜５質量％となるよう調整することが好ましい。
また、ポリペプチドを反応液に先だって反応器に加える場合には、濃度が０．１質量％〜１０質量％となるように溶媒に溶解して用いるのが好ましい。溶媒としては、水や緩衝液などが挙げられ、緩衝液としては例えばリン酸緩衝液、酢酸緩衝液、トリス−塩酸緩衝液などが挙げられる。ポリペプチドを加える量は、その方法、反応液の量、温度、マイクロ流体デバイスの場合にはさらに流速によっても影響を受けるため一概には言えないが、後から加える反応液と混ざったときその濃度が少なくとも０．０１質量％、好ましくは０．０１質量％〜５質量％となるよう調整することが好ましい。また、更に、ポリペプチドは下記多価アルコールや下記界面活性剤と併用することも可能である。
【００２４】
（多価アルコール）
本発明において核酸増幅反応抑制成分として用いることができる多価アルコールとしては、グリセロール、エチレングリコール、プロパンジオールなどが挙げられ、このうちグリセロールが好ましく挙げられる。
【００２５】
多価アルコールを予め反応液と混合しておき反応液と共に反応器に加える場合には、反応液中に含まれる多価アルコール濃度が少なくとも５質量％、さらに５質量％〜３０質量％となるよう調整することが好ましく、１０質量％〜２０質量％となるよう調整することが最も好ましい。
また、多価アルコールを反応液に先だって反応器に加える場合には、濃度が５質量％〜５０質量％となるように溶媒に溶解して用いるのが好ましい。溶媒としては、水や緩衝液などが挙げられ、緩衝液としては例えばリン酸緩衝液、酢酸緩衝液、トリス−塩酸緩衝液などが挙げられる。多価アルコールを加える量は、その方法、反応液の量、温度、マイクロ流体デバイスの場合にはさらに流速によっても影響を受けるため一概には言えないが、後から加える反応液と混ざったときその濃度が少なくとも５質量％、好ましくは５質量％〜３０質量％となるよう調整することが好ましく、さらに１０質量％〜２０質量％となるよう調整することがもっとも好ましい。また、更に、多価アルコールは上記ポリペプチドや下記界面活性剤と併用することも可能である。
【００２６】
（界面活性剤）
本発明において核酸増幅反応抑制成分として用いることができる界面活性剤としては特に限定されることなく挙げられるが、具体的には
ノニオン界面活性剤（例えばポリオキシエチレン（９）オクチルフェニルエーテル（ＩＧＥＰＡＬ  ＣＡ−６３０）、ポリオキシエチレン（１０）オクチルフェニルエーテル（Ｔｒｉｔｏｎ  Ｘ−１００）、ポリオキシエチレンノニルフェニルエーテル等のポリオキシエチレンアルキルフェニルエーテル類、例えばポリオキシエチレンソルビタンモノラウレート（Ｔｗｅｅｎ  ２０）、ポリオキシエチレンソルビタンモノオレエート（Ｔｗｅｅｎ  ８０）、ポリオキシエチレンソルビタンモノパルミテート、ポリオキシエチレンソルビタンモノステアレート、ポリオキシエチレンソルビタントリオレート等のポリオキシエチレンアルキルエステル類、例えばポリオキシエチレン（１０）オレイルエーテル（Ｂｒｉｊ  ９７）、ポリオキシエチレン（２０）セチルエーテル、ポリオキシエチレン（２３）ラウリルエーテル等のポリオキシエチレンアルキルエーテル類、例えばオクタノイル−Ｎ−メチルグルカミド、ノナノイル−Ｎ−メチルグルカミド、デカノイル−Ｎ−メチルグルカミド等のメチルグルカミド誘導体、例えばｎ−オクチル−β−Ｄ−グルコシド等のアルキル糖誘導体等）、
アニオン界面活性剤（例えばラウリルベンゼンスルホン酸、デオキシコール酸、コール酸、トリス（ヒドロキシメチル）アミノメタンドデシルサルフェイト（Ｔｒｉｓ  ＤＳ）等）、
カチオン界面活性剤（例えばオクタデシルアミン酢酸塩，テトラデシルアミン酢酸塩、ステアリルアミン酢酸塩、ラウリルアミン酢酸塩、ラウリルジエタノールアミン酢酸塩等のアルキルアミン塩、例えば塩化オクタデシルトリメチルアンモニウム、塩化ドデシルトリメチルアンモニウム、塩化セチルトリメチルアンモニウム、臭化セチルトリメチルアンモニウム、メチル硫酸アリルトリメチルアンモニウム、塩化ベンザルコニウム、塩化テトラデシルジメチルベンジルアンモニウム、塩化オクタデシルジメチルベンジルアンモニウム、塩化ラウリルジメチルベンジルアンモニウム等の第４級アンモニウム塩、例えば塩化ラウリルピリジニウム、塩化ステアリルアミドメチルピリジニウム等のアルキルピリジニウム塩等）、
両性界面活性剤（例えば３−［（３−コラミドアミドプロピル）ジメチルアンモニオ］−１−プロパンスルホネイト、３−［（３−コラミドアミドプロピル）ジメチルアンモニオ］−２−ヒドロキシ−１−プロパンスルホネイト等）、
天然の界面活性剤（例えばサポニン（大豆由来）、ジギトニン等）
などの界面活性剤が挙げられるが、反応時の酵素等への影響を考慮すると、中でもノニオン界面活性剤が好ましく挙げられる。これらは単独で用いても、適宜組み合わせて用いても何れでもよい。
【００２７】
界面活性剤を予め反応液と混合しておき反応液と共に反応器に加える場合には、反応液中に含まれる界面活性剤濃度が少なくとも５質量％以上、好ましくは５質量％〜２５質量％となるよう調整することが望ましい。
また、界面活性剤を反応液に先だって反応器に加える場合は、別途適当な濃度となるように溶媒に溶解して用いる。すなわち、加える界面活性剤の濃度及び量は、その方法、反応液の量、温度、マイクロ流体デバイスの場合にはさらに流速によっても影響を受けるため一概には言えないが、後から加える反応液と混ざったときその濃度が少なくとも５質量％、好ましくは５質量％〜２５質量％となるよう調整することが望ましい。溶媒としては、水や緩衝液などが挙げられ、緩衝液としては例えばリン酸緩衝液、酢酸緩衝液、トリス−塩酸緩衝液などが挙げられる。また、更に、界面活性剤は上記ポリペプチドや上記多価アルコールと併用することも可能である。
【００２８】
（核酸（テンプレート））
本発明の核酸増幅反応においてテンプレートとして用いる核酸としては、生体由来試料（動物由来（皮膚、毛髪、唾液、血液、尿、糞）、植物由来試料（根、茎、葉、種、果肉、花））および環境試料（土、水、空気）から抽出・精製されたもの、およびそれらをＰＣＲ法等にて一旦増幅したものを使用することが可能である。
【００２９】
（核酸（テンプレート）の精製方法）
増幅しようとする核酸が夾雑物を多く含む生体由来試料等中に存在する場合には、増幅反応に先立って、混在する夾雑物の除去を目的とした核酸精製処理を行う必要がある。具体的な精製方法としては、公知の方法がいずれも使用でき、例えば、フェノール／クロロホルム抽出ならびにエタノール沈殿法が挙げられる。更にイオン交換樹脂、ガラスビーズ等を使用したカラム、ガラスフィルターあるいはタンパク質凝集作用を有する試薬を使用して精製度を上げることができる。より夾雑物濃度を低減するため、複数の方法を同時にまたは順次行うことができる。
【００３０】
また、いわゆるＰＣＲ法等の核酸増幅法により既に増幅した核酸や、合成した核酸を使用する場合は、上記のような試料由来の夾雑物がない、若しくは非常に少ないので上記の精製処理を必ずしも行う必要がないこともある。
【００３１】
（核酸（テンプレート）の精製度）
いずれの試料の場合にも代表的な夾雑物としてはタンパク質が挙げられ、本発明の核酸増幅反応に供する反応液中に含まれる夾雑物が、タンパク質濃度を測定した場合に０．５ｍｇ／ｍｌ以下に抑制されていることが好ましい。ただし、本発明に用いる核酸増幅阻害抑制成分がポリペプチドの場合には、該ポリペプチド自身もタンパク質であるので、ポリペプチドのみを除いた反応液中、又はポリペプチドのみを添加する前の反応液中におけるタンパク質濃度が０．５ｍｇ／ｍｌ以下に抑制されていることが好ましい。
【００３２】
尚、本発明中で示されているタンパク質濃度は、Ｂｒａｄｆｏｒｄ色素結合法に基づく方法（日本バイオラッドラボラトリーズ社製Ｂｉｏ−Ｒａｄ  Ｐｒｏｔｅｉｎ  Ａｓｓａｙ使用）により算出した。
【００３３】
（核酸増幅反応）
本発明の核酸増幅反応としては、ＰＣＲ法あるいはその変法、転写や逆転写を利用する増幅法など原理の異なる他の各種核酸増幅法など酵素を使った公知慣用のいずれの核酸増幅反応であっても良い。例えば、核酸（テンプレート）、プライマー、ポリメラーゼ、デオキシヌクレオチド三リン酸及び緩衝液を用いた通常のＰＣＲ法の他に、Nested ＰＣＲ法、インバースＰＣＲ法、ＡＰ−ＰＣＲ法、ＲＡＣＥ法、degenerate ＰＣＲ法などの各種ＰＣＲの応用法や、ＬＡＭＰ法、ＩＣＡＮ法、ＬＣＲ法、ｇａｐＬＣＲ法、ＳＤＡ法、Ｑβ replicase amplification法、ＴＡＳ法、３ＳＲ法、ＮＡＳＢＡ法、ＴＭＡ法等が挙げられる。
【００３４】
本発明の核酸増幅反応は、常法に従って行えばよい。例えば、サンプルチューブ等のバッチ式の反応容器を用いたＰＣＲ法であれば、該反応容器に反応液を加え２又は３段階の設定温度に各々所望の時間だけ維持するサイクルを繰り返せばよい。また例えば、マイクロ流体デバイスを反応容器として用いたＰＣＲ法であれば、各設定温度に調節し、適切に配置されたヒートブロック群にデバイスを密着させ、該デバイスの流路に反応液を流し、反応液の温度が所望の温度履歴を受けるようにすればよい。
【実施例】
【００３５】
（作製例１）
（マイクロ流体デバイス１の作製）
以下の操作によりマイクロ流体デバイスを作製した。その断面模式図を図２に示す。上面からの外観は図１を参照。
【００３６】
［活性エネルギー線硬化性組成物（i）の調製］
平均分子量２０００の３官能ウレタンアクリレートオリゴマー（大日本インキ化学工業株式会社製の「ユニディックＶ−４２６３」）８０質量部、及び１，６−ヘキサンジオールジアクリレート（第一工業製薬株式会社製の「ニューフロンティアＨＤＤＡ」）を２０質量部、光重合開始剤として１−ヒドロキシシクロヘキシルフェニルケトン（チバ・スペシャリティ・ケミカルズ社製の「イルガキュア１８４」）５質量部を均一に混合して組成物（i）を調製した。
【００３７】
［活性エネルギー線硬化性組成物（ii）の調製］
活性エネルギー線硬化性化合物として、「ユニディックＶ−４２６３」を６０質量部、「ニューフロンティアＨＤＤＡ」４０質量部、光重合開始剤として「イルガキュア１８４」５質量部、及び重合遅延剤として２，４−ジフェニル−４−メチル−１−ペンテン（関東化学株式会社製）０．５質量部を均一に混合して組成物（ii）を調製した。
【００３８】
［塗膜層の形成］
下基材（７）としてポリアクリレート製の板（１２ｃｍ×３ｃｍ×１ｍｍ；三菱レイヨン社製の「アクリライトL 000番」）を用い、これに２０００ｒｐｍ、５０秒間条件のスピンコーターにて組成物（i）を塗布した。下記紫外線ランプ１により紫外線を３秒照射してこれを半硬化させ、厚さ１０μｍの塗膜（８）を形成した。
【００３９】
［凹部（流路）の形成］
塗膜（８）の上に、５００ｒｐｍ、３０秒間のスピンコーターにて組成物（ii）を塗工し、該組成物（ii）の未硬化塗膜を形成した。流路形成部を黒色で描画したフォトマスクを通して下記紫外線ランプ２による紫外線照射を１２０秒間行い、組成物（ii）からなる厚さ８０μｍの半硬化塗膜（９）を形成した。非照射部分の未硬化の組成物（ii）をエタノールで除去して、塗膜（８）が底面に露出した幅２００μｍの凹部状の塗膜（９）を形成した。
【００４０】
[蓋の固着]
組成物（i）を、一時的な支持体である１２ｃｍ×５ｃｍ×３０μｍのポリプロピレンフィルム（二村化学工業社製の「二軸延伸ポリプロピレンフィルム「太閤」FOR 30番」）のコロナ放電処理された面上に、１２７μｍのバーコーターにて塗工した。該組成物（i）の未硬化塗膜に、紫外線ランプ１により紫外線を３秒照射し、半硬化塗膜（１０）を形成した。これを蓋として前記凹部状塗膜（９）に張り合わせ、紫外線ランプ１により、紫外線を４０秒間照射して完全に硬化させ、流路（１１）を形成した。その後、不要となったポリプロピレンフィルムを剥離し、除去した。
【００４１】
［開口部の形成］
この後、前記工程において凹部に張り合わせ完全に硬化した塗膜（１０）上に組成物（i）を塗布して塗膜（１２）を形成し、さらにその上に上基材（１３）として、下基材（７）と同じポリアクリレート製の板（三菱レイヨン社製の「アクリライトＬ 000番」）を重ね合わせ、紫外線ランプ１により塗膜全面に紫外線を４０秒間照射し、塗膜（１２）を硬化させた。これにより塗膜（１０）上に塗膜（１２）および上基板（１３）が接着一体化された。
【００４２】
次いで、上基板（１３）、塗膜（１２）および塗膜（１０）を通過し流路（１１）に通じる直径１ｍｍの孔を、ドリルを使用して流路の両末端に形成し、さらにこれら２つの孔にそれぞれ内径３ｍｍ、高さ５ｍｍのポリ塩化ビニル管を接着して開口部（５）（６）とした。
【００４３】
［紫外線ランプ１照射条件］
３０００Ｗメタルハライドランプを光源とするアイグラフィックス株式会社製のＵＥ０３１−３５３ＣＨＣ型ＵＶ照射装置を用い、３６５ｎｍにおける紫外線強度が４０ｍＷ／ｃｍ２の紫外線を室温、窒素雰囲気中で照射した。
【００４４】
［紫外線ランプ２照射条件］
２５０Ｗ高圧水銀ランプを光源とするウシオ電機株式会社製のマルチライト２５０Ｗシリーズ露光装置用光源ユニットを用い、３６５ｎｍにおける紫外線強度が５０ｍＷ／ｃｍ２の紫外線を室温、窒素雰囲気中で照射した。
【００４５】
（作製例２）
（マイクロ流体デバイス２の作製）
１，６−ヘキサンジオールジアクリレートの変わりにノニルフェノキシポリエチレングリコールアクリレート（第一工業製薬株式会社製の「Ｎ−１７７Ｅ」）を使用した以外は作製例１と同様の方法にてマイクロ流体デバイスを作製した。
【００４６】
（調製例１）
（核酸増幅反応（ＰＣＲ）液の調製）
ＤＮＡポリメラーゼとしてジーンタック（株式会社ニッポンジーン製）を使用し、ＰＣＲ用緩衝液、ｄＮＴＰ混合液は該酵素に添付のものを使用した（以下同様）。
１０μｌのＰＣＲ用緩衝液（１０倍濃縮）、８μｌのｄＮＴＰ混合液（ｄＡＴＰ、ｄＧＴＰ、ｄＣＴＰ、ｄＴＴＰ  各２．５ｍＭ）、５μｌのプライマー(１)(primer (1))（１０μＭ；配列番号１）、５μｌのプライマー(２)(primer (2))（１０μＭ；配列番号２）、０．５μｌのジーンタック（５ユニット/μｌ）、テンプレートとして１μlのｒａｓ  Ｍｕｔａｎｔ  Ｓｅｔ  ｃ−Ｋｉ−ｒａｓ  ｃｏｄｏｎ１２  Ｇｌｙ（１ｎｇ；タカラバイオ株式会社製；配列番号３）、さらに滅菌水を加えて１００μｌとし、核酸増幅反応液（１）を調製した。なお、前記ｒａｓ  Ｍｕｔａｎｔ  Ｓｅｔ  ｃ−Ｋｉ−ｒａｓ  ｃｏｄｏｎ１２  Ｇｌｙ（１ｎｇ；タカラバイオ株式会社製；配列番号３）のタンパク質濃度を後述の参考例２により測定したところ０．０ｍｇ／ｍｌであった。
【００４７】
（調製例２）
（核酸増幅反応（ＰＣＲ）液の調製／グリセロール）
調製例１と同様の方法で核酸増幅反応液（２）を準備した。ただし、反応液中にグリセロールを２０質量％となるように添加した。
（調製例３）
（核酸増幅反応（ＰＣＲ）液の調製／Ｔｒｉｔｏｎ  Ｘ−１００）
まず初めに、界面活性剤としてポリオキシエチレン（１０）オクチルフェニルエーテル（ＩＣＮ社製の「Ｔｒｉｔｏｎ  Ｘ−１００」）に水を加え２５質量％の界面活性剤含有水溶液を調製した。
次に、４μｌのＰＣＲ用緩衝液（１０倍濃縮）、３．２μｌのｄＮＴＰ混合液（ｄＡＴＰ、ｄＧＴＰ、ｄＣＴＰ、ｄＴＴＰ  各２．５ｍＭ）、２μｌのプライマー(３)(primer (3))（１０μＭ；配列番号４）、２μｌのプライマー(４)(primer (4))（１０μＭ；配列番号５）、０．２μｌのジーンタック（５ユニット/μｌ）、テンプレートとして１μlのｒａｓ  Ｍｕｔａｎｔ  Ｓｅｔ  ｃ−Ｋｉ−ｒａｓ  ｃｏｄｏｎ１２  Ｇｌｙ（１ｎｇ；タカラバイオ株式会社製；配列番号３）、８μlの前記界面活性剤含有水溶液を混合し、さらに滅菌水を加えて全体を４０μｌとし、核酸増幅反応液（３）を調製した。
（調製例４）
（核酸増幅反応（ＰＣＲ）液の調製／Ｔｗｅｅｎ  ２０）
界面活性剤ポリオキシエチレン（１０）オクチルフェニルエーテル（ＩＣＮ社製の「Ｔｒｉｔｏｎ  Ｘ−１００」）の代わりにポリオキシエチレンソルビタンモノラウレート（ＩＣＮ社製の「Ｔｗｅｅｎ  ２０」）を用いた以外は調製例３と同様の方法で核酸増幅反応液（４）を準備した。
（調製例５）
（核酸増幅反応（ＰＣＲ）液の調製／Ｔｗｅｅｎ  ８０）
界面活性剤ポリオキシエチレン（１０）オクチルフェニルエーテル（ＩＣＮ社製の「Ｔｒｉｔｏｎ  Ｘ−１００」）の代わりにポリオキシエチレンソルビタンモノオレエート（ＩＣＮ社製の「Ｔｗｅｅｎ  ８０」）を用いた以外は調製例３と同様の方法で核酸増幅反応液（５）を準備した。
（調製例６）
（核酸増幅反応（ＰＣＲ）液の調製／Ｂｒｉｊ  ９７）
界面活性剤ポリオキシエチレン（１０）オクチルフェニルエーテル（ＩＣＮ社製の「Ｔｒｉｔｏｎ  Ｘ−１００」）の代わりにポリオキシエチレン（１０）オレイルエーテル（ＳＩＧＭＡ社製の「Ｂｒｉｊ  ９７」）を用いた以外は調製例３と同様の方法で核酸増幅反応液（６）を準備した。
（調製例７）
（核酸増幅反応（ＰＣＲ）液の調製／ＩＧＥＰＡＬ  ＣＡ−６３０）
界面活性剤ポリオキシエチレン（１０）オクチルフェニルエーテル（ＩＣＮ社製の「Ｔｒｉｔｏｎ  Ｘ−１００」）の代わりにポリオキシエチレン（９）オクチルフェニルエーテル（ＩＣＮ社製の「ＩＧＥＰＡＬ  ＣＡ−６３０」）を用いた以外は調製例３と同様の方法で核酸増幅反応液（７）を準備した。
（調製例８）
（核酸増幅反応（Ｃｅｌｌ  ｄｉｒｅｃｔ  ＰＣＲ）液の調製／Ｔｗｅｅｎ  ８０）
調製例５と同様の方法で核酸増幅反応液（８）を準備した。ただし、ｒａｓ  Ｍｕｔａｎｔ  Ｓｅｔ  ｃ−Ｋｉ−ｒａｓ  ｃｏｄｏｎ１２  Ｇｌｙの代わりに５μlの細胞懸濁液を用いた。細胞懸濁液は頬の内側から掻き取ったヒト頬粘膜細胞を蒸留水で洗浄し遠心分離で回収した後、再び蒸留水に懸濁して調製した。なお、前記細胞懸濁液のタンパク質濃度を後述の参考例２により測定したところ１．０ｍｇ／ｍｌであった。
（調製例９）
（核酸増幅反応（ＰＣＲ）液の調製）
プライマー(１)(primer (1))（１０μＭ；配列番号１）、及びプライマー(２)(primer (2))（１０μＭ；配列番号２）の代わりにプライマー(３)(primer (3))（１０μＭ；配列番号４）、及びプライマー(４)(primer (4))（１０μＭ；配列番号５）を用いた以外は調製例１と同様の方法で核酸増幅反応液（９）を準備した。
【００４８】
（実施例１）
（マイクロ流体デバイス１／ＢＳＡ前処理／ＰＣＲ）
作製例１で作製したマイクロ流体デバイスの流路に５質量％のＢＳＡ水溶液を満たし、約１時間室温に放置した。その後、流路に水を２ｍｌ流して洗浄した。
このＢＳＡ前処理デバイスを３つのヒートブロックから成るヒーター上に、図１に示す位置に固定した。ヒートブロック（Ａ）を９０℃、ヒートブロック（Ｂ）を７２℃、ヒートブロック（Ｃ）を５５℃に設定した。
調製例１で調製した核酸増幅反応液（１）２５μlをデバイスの開口部（入口）に注入し、さらに該開口部にマイクロシリンジポンプ（ｋｄＳｃｉｅｎｔｉｆｉｃ社製  ＩＣ３２００）を接続し、５μｌ/分にて送液した。これにより、該核酸増幅反応液はヒートブロック（Ａ）、（Ｂ）、（Ｃ）、（Ｂ）、（Ａ）、（Ｂ）、（Ｃ）・・・という順序でその上を通過し、その過程で核酸増幅の酵素反応が起こった。
反応の結果、核酸が増幅されたことを常法に従いアガロースゲル電気泳動によって検証した。目的とするバンドが検出され（図３）、よって該マイクロ流体デバイスを用いた核酸増幅反応が正常に進行したことが確認された。
【００４９】
（実施例２）
（マイクロ流体デバイス２／グリセロール添加／ＰＣＲ）
作製例２で作製したマイクロ流体デバイス２を３つの金属ブロックから成るヒーター上に、図１に示す位置に固定した。ヒートブロック（Ａ）を９０℃、ヒートブロック（Ｂ）を７２℃、ヒートブロック（Ｃ）を５５℃に設定した。
調製例２で調製した核酸増幅反応液（２）２５μlをデバイスの開口部（入口）に注入し、さらに該開口部にマイクロシリンジポンプ（ｋｄＳｃｉｅｎｔｉｆｉｃ社製  ＩＣ３２００）を接続し、５μｌ/分にて送液した。これにより、該核酸増幅反応液はヒートブロック（Ａ）、（Ｂ）、（Ｃ）、（Ｂ）、（Ａ）、（Ｂ）、（Ｃ）・・・という順序でその上を通過し、その過程で核酸増幅の酵素反応が起こった。
反応の結果、核酸が増幅されたことを常法に従いアガロースゲル電気泳動によって検証した。目的とするバンドが検出され（図４）、よって該マイクロ流体デバイスを用いた核酸増幅反応が正常に進行したことが確認された。
【００５０】
（実施例３）
（マイクロ流体デバイス１／Ｔｒｉｔｏｎ  Ｘ−１００／ＰＣＲ）
作製例１で作製したマイクロ流体デバイス１を３つのヒートブロックから成るヒーター上に、図１に示す位置に固定した。ヒートブロック（Ａ）を９０℃、ヒートブロック（Ｂ）を７２℃、ヒートブロック（Ｃ）を５５℃に設定した。
調製例３で調製した核酸増幅反応液（３）４０μlをデバイスの開口部（入口）に注入し、さらに該開口部にマイクロシリンジポンプ（ｋｄＳｃｉｅｎｔｉｆｉｃ社製  ＩＣ３２００）を接続し、５μｌ/分にて送液した。これにより、該核酸増幅反応液はヒートブロック（Ａ）、（Ｂ）、（Ｃ）、（Ｂ）、（Ａ）、（Ｂ）、（Ｃ）・・・という順序でその上を通過し、その過程で核酸増幅の酵素反応が起こった。
反応の結果、核酸が増幅されたことを常法に従いアガロースゲル電気泳動によって検証した。目的とするバンドが検出され（図５）、核酸増幅反応が正常に進行したことが確認された。
（実施例４）
（マイクロ流体デバイス１／Ｔｗｅｅｎ  ２０／ＰＣＲ）
実施例３と同様にして核酸増幅反応を行った。ただし、核酸増幅反応液は調製例４で調製した核酸増幅反応液（４）を用いた。その結果、目的とするバンドが検出され（図６）、核酸増幅反応が正常に進行したことが確認された。
（実施例５）
（マイクロ流体デバイス１／Ｔｗｅｅｎ  ８０／ＰＣＲ）
実施例３と同様にして核酸増幅反応を行った。ただし、核酸増幅反応液は調製例５で調製した核酸増幅反応液（５）を用いた。その結果、目的とするバンドが検出され（図７）、核酸増幅反応が正常に進行したことが確認された。
（実施例６）
（マイクロ流体デバイス１／Ｂｒｉｊ  ９７／ＰＣＲ）
実施例３と同様にして核酸増幅反応を行った。ただし、核酸増幅反応液は調製例６で調製した核酸増幅反応液（６）を用いた。その結果、目的とするバンドが検出され（図８）、核酸増幅反応が正常に進行したことが確認された。
（実施例７）
（マイクロ流体デバイス１／ＩＧＥＰＡＬ  ＣＡ−６３０／ＰＣＲ）
実施例３と同様にして核酸増幅反応を行った。ただし、核酸増幅反応液は調製例７で調製した核酸増幅反応液（７）を用いた。その結果、目的とするバンドが検出され（図９）、核酸増幅反応が正常に進行したことが確認された。
【００５１】
（比較例１）
（マイクロ流体デバイス１／酵素阻害抑制成分未処理／ＰＣＲ）
作製例１で作製したマイクロ流体デバイス１を３つのヒートブロックから成るヒーター上に、図１に示す位置に固定した。ヒートブロック（Ａ）を９０℃、ヒートブロック（Ｂ）を７２℃、ヒートブロック（Ｃ）を５５℃に設定した。
調製例１で調製した核酸増幅反応液（１）２５μlをデバイスの開口部（入口）に注入し、さらに該開口部にマイクロシリンジポンプ（ｋｄＳｃｉｅｎｔｉｆｉｃ社製  ＩＣ３２００）を接続し、５μｌ/分にて送液した。これにより、該核酸増幅反応液はヒートブロック（Ａ）、（Ｂ）、（Ｃ）、（Ｂ）、（Ａ）、（Ｂ）、（Ｃ）・・・という順序でその上を通過した。
反応の結果、核酸が増幅されたか否かを常法に従いアガロースゲル電気泳動によって調べた。バンドは全く検出されず（図１０）、核酸増幅反応が進行しなかったことが判明した。
【００５２】
（比較例２）
（マイクロ流体デバイス２／酵素阻害抑制成分未処理／ＰＣＲ）
作製例２で作製したマイクロ流体デバイス２と調製例１で調整した核酸増幅反応液（１）２５μlとを用い、比較例１と同様の方法にてＰＣＲ及びその結果解析を行った。バンドは検出されたものの、その分子量は目的とするものとは異なり（図１１）、正常な核酸増幅反応が進行しなかったことが判明した。
【００５３】
（比較例３）
（マイクロ流体デバイス１／酵素阻害抑制成分未処理／ＰＣＲ）
比較例１と同様にして核酸増幅反応を行った。ただし、核酸増幅反応液は調製例９で調製した核酸増幅反応液（９）を用いた。その結果、バンドは全く検出されず（図１２）、核酸増幅反応が進行しなかったことが判明した。
（比較例４）
（マイクロ流体デバイス１／Ｔｗｅｅｎ  ８０／ＰＣＲ（Ｃｅｌｌ  ｄｉｒｅｃｔ））
実施例３と同様にして核酸増幅反応を行った。ただし、核酸増幅反応液は調製例８で調製した核酸増幅反応液（８）を用いた。その結果、特異的増幅（１０７ｂｐ）を示すバンドは検出されず（図１３）、核酸増幅反応が進行しなかったことが判明した。
【００５４】
（参考例１）
（ガラス製マイクロ流体デバイス／酵素阻害抑制成分未処理／ＰＣＲ）
常法に従って作製したガラス製マイクロ流体デバイス、及び調製例９で調製した核酸増幅反応液（９）２５μlを用いた以外は比較例１と同様にして核酸増幅反応を行った。増幅の有無をアガロースゲル電気泳動によって解析した結果、目的とするバンドが検出された（図１４）。これにより、ガラス製マイクロ流体デバイスを用いた場合には、阻害物質漏出などに起因する反応阻害問題は起きず、正常に反応が進行することが確認された。
（参考例２）
（タンパク質濃度測定）
日本バイオラッドラボラトリーズ社製Ｂｉｏ−Ｒａｄ  Ｐｒｏｔｅｉｎ  Ａｓｓａｙを使用して測定した。測定手順は、該キット商品に添付されている説明書４〜６頁（Ｓｅｃｔｉｏｎ２  Ｉｎｓｔｒｕｃｔｉｏｎｓ  ２．１〜２．３）を参考にした。
調製例１記載のｒａｓ  Ｍｕｔａｎｔ  Ｓｅｔ  ｃ−Ｋｉ−ｒａｓ  ｃｏｄｏｎ１２  Ｇｌｙ溶液（試料Ａ）は蒸留水で３倍希釈し（試料Ｂ）、Ｍｉｃｒｏａｓｓａｙ  Ｐｒｏｃｅｄｕｒｅを参考に測定した。即ち、
１．サンプルチューブに試料Ｂ２０μlとＢｉｏ−Ｒａｄ  Ｐｒｏｔｅｉｎ  Ａｓｓａｙ液（薬液Ａ）５μlを加え、撹拌した。
２．室温にて約１０分間インキュベートした後、その一部を取って分光光度計にて５９５ｎｍの吸収を測定した。
３．同様の操作で予め作成した検量線（標準物質として牛血清アルブミンを使用）を基に試料Ｂのタンパク質濃度を算出した。これを３倍し、試料Ａの値とした。
その結果、試料Ａのタンパク質濃度は０．０ｍｇ／ｍｌと判明した。
調製例７記載の細胞懸濁液（試料Ｃ）は蒸留水で３倍希釈し（試料Ｄ）、Ｓｔａｎｄａｒｄ  Ｐｒｏｃｅｄｕｒｅで測定した。即ち、
１．Ｂｉｏ−Ｒａｄ  Ｐｒｏｔｅｉｎ  Ａｓｓａｙ液（薬液Ａ）を蒸留水で５倍希釈し、ろ紙（Ｗｈａｔｍａｎ＃１）で濾過した（薬液Ｂ）。
２．試験管に前記試料Ｄ１００μlと前記薬液Ｂ５ｍｌを加え、撹拌した。
３．室温にて約１０分間インキュベートした後、その一部を取って分光光度計にて５９５ｎｍの吸収を測定した。
４．同様の操作で予め作成した検量線（標準物質として牛血清アルブミンを使用）を基に試料Ｄのタンパク質濃度を算出した。これを３倍し、試料Ｃの値とした。
その結果、試料Ｃのタンパク質濃度は１．０ｍｇ／ｍｌと判明した。
【図面の簡単な説明】
【００５５】
【図１】マイクロ流体デバイスを用いたフロースルーＰＣＲ法の模式図である。
【図２】作製例１のマイクロ流体デバイスの断面模式図である。
【図３】実施例１で行ったＰＣＲの結果をアガロースゲル電気泳動で解析した写真である（右列側）。左列側はマーカー（タカラバイオ（株）の20bp DNA Ladder）。
【図４】実施例２で行ったＰＣＲの結果をアガロースゲル電気泳動で解析した写真である（右列側）。左列側はマーカー。
【図５】実施例３で行ったＰＣＲの結果をアガロースゲル電気泳動で解析した写真である（右列側）。左列側はマーカー。
【図６】実施例４で行ったＰＣＲの結果をアガロースゲル電気泳動で解析した写真である（右列側）。左列側はマーカー。
【図７】実施例５で行ったＰＣＲの結果をアガロースゲル電気泳動で解析した写真である（右列側）。左列側はマーカー。
【図８】実施例６で行ったＰＣＲの結果をアガロースゲル電気泳動で解析した写真である（右列側）。左列側はマーカー。
【図９】実施例７で行ったＰＣＲの結果をアガロースゲル電気泳動で解析した写真である（右列側）。左列側はマーカー。
【図１０】比較例１で行ったＰＣＲの結果をアガロースゲル電気泳動で解析した写真である（右列側）。左列側はマーカー。
【図１１】比較例２で行ったＰＣＲの結果をアガロースゲル電気泳動で解析した写真である（右列側）。左列側はマーカー。
【図１２】比較例３で行ったＰＣＲの結果をアガロースゲル電気泳動で解析した写真である（右列側）。左列側はマーカー。
【図１３】比較例４で行ったＰＣＲの結果をアガロースゲル電気泳動で解析した写真である（右列側）。左列側はマーカー。
【図１４】参考例１で行ったＰＣＲの結果をアガロースゲル電気泳動で解析した写真である（右列側）。左列側はマーカー。
【符号の説明】
【００５６】
１  変性温度に設定したヒートブロック
２  伸長反応温度に設定したヒートブロック
３  アニーリング温度に設定したヒートブロック
４  マイクロ流体デバイス
５，６  開口部（入口、出口）
７  下基材
８，９，１０，１２  塗膜
１１  流路
１３  上基材
【図１】
2005192554.tif 000002
【図２】
2005192554.tif 000003
【図３】
2005192554.tif 000004
【図４】
2005192554.tif 000005
【図５】
2005192554.tif 000006
【図６】
2005192554.tif 000007
【図７】
2005192554.tif 000008
【図８】
2005192554.tif 000009
【図９】
2005192554.tif 000010
【図１０】
2005192554.tif 000011
【図１１】
2005192554.tif 000012
【図１２】
2005192554.tif 000013
【図１３】
2005192554.tif 000014
【図１４】
2005192554.tif 000015
【配列表】
2005192554000001.app